(57)【要約】【課題】  軽量かつ低コストであり、長期にわたって耐摩耗性に優れた合成樹脂製プーリを提供する。【解決手段】  軸を中心に回転する外輪２３を備える転がり軸受２０と、該転がり軸受２０の外輪２３の周囲に該外輪２３と一体的に形成された樹脂部１０と、を備える合成樹脂製プーリ１において、樹脂部１０をポリアミド４６樹脂組成物で構成する。このような合成樹脂製プーリ１は、耐摩耗性に優れる。【選択図】図１
2005201331.tif 000002
【特許請求の範囲】
【請求項１】
軸を中心に回転する回転輪を備える転がり軸受と、該転がり軸受の回転輪の周囲に該回転輪と一体的に形成された樹脂部と、を備える合成樹脂製プーリにおいて、
前記樹脂部をポリアミド４６樹脂組成物で構成したことを特徴とする合成樹脂製プーリ。
【請求項２】
外周面がポリアミド４６樹脂組成物で構成されることを特徴とする合成樹脂製プーリ。
【請求項３】
前記ポリアミド４６樹脂組成物は、１０質量％以上のガラス繊維を含有することを特徴とする請求項１又は２に記載の合成樹脂製プーリ。
【発明の詳細な説明】
【技術分野】
【０００１】
本発明は合成樹脂製プーリに関し、特に耐摩耗性に優れた合成樹脂製プーリに関する。
【背景技術】
【０００２】
アイドラプーリは、例えば、自動車用エンジンの補機あるいはカムシャフトを駆動するための無端ベルトやタイミングベルト（以下、単に「ベルト」とする。）に所望の張力を付与するために、あるいは、ベルトの巻き掛け角を確保すべくこのベルトを案内する等のために、使用されている。
図７には、合成樹脂製のアイドラプーリを使用した張力付与装置１４０の例が示されている。まず、この張力付与装置１４０について説明する。図７において張力付与装置１４０は、アイドラプーリ９０と、該アイドラプーリ９０を支持する支持軸４０を取り付けた調整ボルト６１と、該調整ボルト６１を支持し、シリンダブロック等の張力付与装置１４０を設置すべき部分に固定されるベースプレート３０と、を備えている。
【０００３】
ベースプレート３０は、同図ではその一端部に垂直に折れ曲がった折曲げ板部３１を有する略平板状部材である。この折曲げ板部３１には、ねじ孔３３が設けられており、ベースプレート３０の平板部分に対して平行に配される調整ボルト６１が該ねじ孔３３に螺合して、その長手方向に変位可能になっている。また、ベースプレート３０の平板部分の一部には、調整ボルト６１に沿って開口する縦長の貫通孔３２が形成されており、この貫通孔３２を通る支持軸４０に支持されたアイドラプーリ９０も、調整ボルト６１の長手方向への変位に伴って、ベースプレート３０に対して平行に変位する。なお、同図では、調整ボルト６１には、調整ナット６３とロックナット６２とが螺合しており、この調整ナット６３を回転させることによりアイドラプーリ９０の位置を変更可能であるとともに、所望の位置になった状態でロックナット６２を緊締することによりアイドラプーリ９０の位置を固定可能になっている。
【０００４】
このように、ベースプレート３０に対して平行変位可能に取り付けられたアイドラプーリ９０は、転がり軸受２００と、該転がり軸受２００の周囲に該転がり軸受２００と一体的に形成されかつ合成樹脂材料を用いて構成される樹脂部１００と、からなっている。
図７の転がり軸受２００は、深溝型ラジアル玉軸受であり、その内輪２１０が支持スリーブ４１を介して支持軸４０に支持されており、支持軸４０を中心にして外輪２３０が回転可能になっている。張力付与装置１４０においては樹脂部１００の外周面１００ａに図示せぬベルトが掛け渡されており、樹脂部１００は、接触するベルトの移動に伴って回転しつつ、ベルトに押し付けられたその外周面１００ａによってベルトに張力を付与する。この張力の大きさは、アイドラプーリ９０を上述のように移動させることによって調整可能である。
【０００５】
このようにして使用される合成樹脂製のアイドラプーリ９０は、樹脂部１００を成形するための金型と転がり軸受２００の外輪２３０とを組み合わせた状態において、該金型の内面と該外輪２３０の外面とによって形成されるキャビティに溶融樹脂を注入し、固化させることによって、樹脂部１００と外輪２３０とが一体的に形成されている。
一方、アイドラプーリ９０はこのような合成樹脂製のものに限られず、鋼板等の金属板にプレス加工を施して造った金属部品を転がり軸受の外輪の周囲に外嵌固定してなる、いわゆるプレースプーリも従来から広く使用されている。
【０００６】
しかしながら、特に近年においては、アイドラプーリの軽量化及び低コスト化を図れることから、合成樹脂製のアイドラプーリの採用が増加しつつあり、特許文献１にもこのような合成樹脂製プーリの例が示されている。特許文献１においては、合成樹脂製のアイドラプーリの外周面の耐摩耗性を高めるために、該外周面にセラミック溶射を施す技術が開示されている。すなわち、ガラス繊維を含有するポリアミド６６やポリアミド６１２等で合成樹脂製のアイドラプーリの樹脂部を作製し、砂塵の組成に近いＳｉＯ2及びＡｌ2Ｏ3を主体とするセラミックス被膜を樹脂部の外周面に溶射によって形成する。これにより、合成樹脂製のアイドラプーリの外周面とベルトとの間に砂塵が侵入しても該外周面が摩耗しにくいとされている。
【特許文献１】特開平７−１２２０６号公報
【発明の開示】
【発明が解決しようとする課題】
【０００７】
上述のように、合成樹脂製のアイドラプーリを使用することにより、従来から広く使用されていたプレスプーリに比べて、張力付与装置等の軽量化及びコスト低減を図ることができる。しかしながら、未舗装路等の塵埃の多い環境で合成樹脂製のアイドラプーリ９０が使用された場合には、ベルトを案内する外周面１００ａの摩耗が大きくなるため、ベルトの張力が低下し、ベルトが振れを伴いながら走行したり、あるいは、アイドラプーリ９０及びこのアイドラプーリ９０を支持するベースプレート３０（図７参照）が振動することにより、不快な異音が発生し易くなったりすることがあった。また、最悪の場合には、アイドラプーリ９０の外周面１００ａからベルトが外れて、このベルトによる駆動部材から従動部材への動力の伝達が不能となるおそれがある。このため、合成樹脂製のアイドラプーリ９０については、ベルトに接触する外周面１００ａの耐摩耗性を向上させることが、製品の品質を確保するために重要な課題となっている。
【０００８】
この点、上述の特許文献１の合成樹脂製のアイドラプーリのように、合成樹脂製のアイドラプーリの外周面にセラミック溶射皮膜を形成させれば、外周面の耐摩耗性を向上させることができる。しかしながら、セラミック溶射皮膜は、基材となる合成樹脂と比較して剛性が非常に大きくて脆い。しかも、合成樹脂との密着性も劣るため、ベルトの張力によってプーリが変形した場合にはセラミック溶射皮膜が破損剥離しやすい。また、自動車に搭載される場合には、合成樹脂製のアイドラプーリを取り巻く雰囲気が−４０℃程度の低温から１２０℃の高温まで変化し、さらに運転時にはより高温になる可能性がある。このような環境で使用された場合には、基材となる合成樹脂の線膨張率がセラミック溶射皮膜の線膨張率よりもはるかに大きいため、該セラミック溶射皮膜が破損剥離しやすい。従って、このようなセラミック溶射皮膜を外周面に形成した合成樹脂製のアイドラプーリは、長期にわたって耐摩耗性を維持することが困難であるという問題があった。
本発明はこのような問題点に鑑みなされたものであって、軽量かつ低コストであり、長期にわたって耐摩耗性に優れた合成樹脂製プーリを提供することを目的とする。
【課題を解決するための手段】
【０００９】
本発明の請求項１による合成樹脂製プーリは、軸を中心に回転する回転輪を備える転がり軸受と、該転がり軸受の回転輪の周囲に該回転輪と一体的に形成された樹脂部と、を備える合成樹脂製プーリにおいて、前記樹脂部をポリアミド４６樹脂組成物で構成したことを特徴とする。
このような構成の合成樹脂製プーリであれば、ポリアミド４６樹脂の強度が強いので、樹脂部の外周面が耐摩耗性に優れる。このため、塵埃の多い環境で使用されても、長期間にわたって安定して動作する。
本発明の請求項２による合成樹脂製プーリは、外周面がポリアミド４６樹脂組成物で構成されることを特徴とする。
本発明の請求項３による合成樹脂製プーリは、請求項１又は２において、前記ポリアミド４６樹脂組成物は、１０質量％以上のガラス繊維を含有することを特徴とする。
１０質量％以上のガラス繊維を添加することにより、合成樹脂製プーリは、より優れた耐摩耗性及び耐衝撃性を発揮する。
【発明の効果】
【００１０】
本発明の合成樹脂製プーリは、樹脂部がポリアミド４６樹脂組成物で構成されるので、耐摩耗性に優れ、長期にわたって安定して使用可能である。
【発明を実施するための最良の形態】
【００１１】
次に、図面を参照して本発明の実施の形態について説明する。
図１は本実施形態の合成樹脂製プーリを示す正面図、図２は図１の合成樹脂製プーリのＡ−Ａ線断面図である。
図１及び図２において、本発明の合成樹脂製プーリ１は、転がり軸受２０と、樹脂部１０と、を備える。
同図の転がり軸受２０は、図示せぬ軸に取り付けられる内輪２１と、軸を中心に回転する外輪２３と、を備えるラジアル転がり軸受として構成されている。
樹脂部１０は、転がり軸受２０の外輪２３の周囲に該外輪２３と一体的に形成されている。具体的には、同図の樹脂部１０は、互いに同心に設けられた外径側円筒部１６及び内径側円筒部１５と、該外径側円筒部１６及び内径側円筒部１５を連結する円輪板１７と、該円輪板１７の両面に設けられ外径側円筒部１６及び内径側円筒部１５を補強する複数の補強リブ１８と、から形成されている。
【００１２】
この外径側円筒部１６はベルトに接触する外周面を有している。また、内径側円筒部１５は内周側に凹状の溝を有しており、該溝には転がり軸受２０の外輪２３が嵌合するようにして固定されている。この凹状の溝は、樹脂部１０の成形過程において、樹脂部１０を成形するための金型と転がり軸受の外輪とを組み合わせた状態において、該金型の内面と該外輪の外周面及び両端面とによって形成されるキャビティに溶融樹脂を注入し、固化させることによって形成されるものである。これにより、樹脂部１０と転がり軸受２０の外輪２３とが一体的に形成される。
【００１３】
なお、本実施形態では、内径側円筒部１５に所定ピッチで多数のゲートが形成されており、これらのゲートから溶融樹脂が注入されるが、本発明はこれらゲートの設置位置まで限定するものではない。また、本実施形態の合成樹脂製プーリ１は公知の合成樹脂製プーリと同様の形状であるが、本発明は樹脂部の形状や軸受の形式等についてまで上述のように限定するものではない。また、本発明は、転がり軸受と転がり軸受の外周に形成される樹脂部とからなる合成樹脂製プーリのみでなく、外周面が樹脂組成物で構成されるプーリも提供する。すなわち、例えば、回転可能に支持される軸の外周に樹脂部を固定したり、あるいは、樹脂部自体が回転するように該樹脂部に軸を挿通させたりして、本発明の合成樹脂製プーリを構成してもよい。
【００１４】
そして、本実施形態の合成樹脂製プーリ１の樹脂部１０は、ポリアミド４６樹脂を母材とし、ガラス繊維等の強化繊維（繊維状充填剤）を必須に含有してなるポリアミド４６樹脂組成物で構成されている。なお、本発明においては、ポリアミド４６樹脂のみで樹脂部を構成してもよい。
ポリアミド４６樹脂は、従来から合成樹脂プーリの樹脂部１０の母材として使用されてきたポリアミド６樹脂、ポリアミド６６樹脂、ポリフェニレンサルファイド樹脂に比べ、樹脂本来の持つ強度、すなわち、ガラス繊維等の強化繊維を添加していない状態での強度が高い。このため、合成樹脂製プーリ１の樹脂部１０の母材としてポリアミド４６樹脂を用いれば、細かな塵埃によるベルト接触部分の摩耗の抑制が可能となり、耐摩耗性が良好になると思われる。
【００１５】
強化繊維の具体例としては、ガラス繊維、炭素繊維、金属繊維、アラミド繊維、芳香族ポリイミド繊維、液晶ポリエステル繊維、炭化ケイ素繊維、アルミナ繊維、ボロン繊維、炭化ケイ素ウィスカー、窒化ケイ素ウィスカー、アルミナウィスカー、窒化アルミニウムウィスカー、ウォラストナイト、チタン酸カリウムウィスカー、ホウ酸アルミニウムウィスカー、酸化亜鉛ウィスカー、酸化マグネシウムウィスカー、ムライトウィスカー、炭酸カルシウムウィスカー、グラファイトウィスカー、マグネシウムオキシサルフェートウィスカー等を例示できる。中でもガラス繊維及び炭素繊維がポリアミド４６樹脂に対する補強性が良好であるため好ましい。
【００１６】
繊維の形態としては、アスペクト比が３〜２００が好適である。なぜなら、３未満では補強効果が十分に発揮されず脆弱なものとなってしまい、逆に約２００を超えると母材との混合時の均一分散が極めて困難となるためである。
また、繊維径は、平均繊維径が０.２〜３０μｍであることが好ましく、より好ましくは、３〜２０μｍである。なぜなら、平均繊維径が０.２μｍ未満の小径のものでは、母材と混合した際に繊維間の凝集が起こり、繊維の分散が不均一になるおそれがあるからであり、平均繊維径が３０μｍを超える大径のものでは、樹脂部表面の平滑性が阻害されるおそれがあるだけでなく、ベルトを傷つけるおそれがあるからである。平均繊維径が３〜２０μｍであれば、このような傾向が小さく好ましい結果が得られる。
【００１７】
強化繊維の全ポリアミド４６樹脂組成物における配合割合は、１０〜６０質量％、好ましくは２０〜５０質量％である。なぜなら、６０質量％を超えて配合しても、樹脂組成物の溶融流動性が著しく低下して成形性が悪くなるばかりでなく、機械的特性や寸法安定性の更なる向上が期待できず、合成樹脂製プーリに要求される特性の１つである軽量化を阻害するおそれがあるからである。逆に強化繊維の添加量が１０質量％未満の場合には機械的特性の補強効果が小さく、合成樹脂製プーリに要求される剛性や耐疲労性、耐衝撃性が不足する。
【００１８】
また、タルク、マイカ等のミネラル（粒子状充填剤又は板状充填剤）をポリアミド４６樹脂組成物に更に添加してもよい。粒子状充填剤又は板状充填剤としては、シリカ（ＳｉＯ2）やアルミナ（Ａｌ2Ｏ3）の粒子、炭酸カルシウム（ＣａＣＯ3）、タルク、マイカ、グラファイト等を使用することができる。粒子状充填剤又は板状充填剤を更に添加することにより、射出成形時の強化繊維の流動配向に起因する成形収縮の異方性が改善されるため、寸法精度の低下が抑制される。粒子状充填剤又は板状充填剤を添加する場合、その添加量は、全組成物中の１０〜３０質量％である。なぜならば、３０質量％を超えて配合した場合、耐衝撃性が低下するからである。逆に添加量が１０質量％未満の場合には成形収縮の異方性の改善効果が乏しい。なお、粒子状充填剤又は板状充填剤と、繊維状充填剤と、を合わせた添加量は、全組成物中の６０質量％以下とする。なぜならば、６０質量％を超えて添加した場合、成型加工性等の生産性が著しく低下するだけでなく、密度が上昇するため、合成樹脂製プーリの軽量化を阻害するおそれがある。
【００１９】
また、強化繊維や充填剤とポリアミド４６樹脂との密着性を向上させるために、適宜シランカップリング剤等の添加剤を添加することも好ましい。
なお、本発明の目的を損わない範囲内で、ポリアミド４６樹脂組成物に各種添加剤を配合してもよい。例えば、固体潤滑剤（黒鉛、六方晶窒化ホウ素、フッ素雲母、四フッ化エチレン樹脂粉末、二硫化タングステン、二硫化モリブデン等）、無機粉末、有機粉末、潤滑油、可塑剤、ゴム、樹脂、酸化防止剤、熱安定剤、紫外線吸収剤、光保護剤、難燃剤、帯電防止剤、離型剤、流動性改良剤、熱伝導性改良剤、非粘着性付与剤、結晶化促進剤、増核剤、顔料、染料等を例示することができる。
【００２０】
本発明の合成樹脂製プーリに用いられるポリアミド４６樹脂組成物を得るための方法は特に限定されないが、母材であるポリアミド４６樹脂と各種充填剤及び添加剤を予めタンブラー、Ｖブレンダー、ヘンシェルミキサー等の予備混合機を用いて混ぜ合せてから、単軸又は二軸押出し機、ロール、加圧ニーダー、バンバリーミキサー、ブラベンダープラストグラフ等の公知の樹脂用混練り装置を用いて均一に混練りしたり、あるいは、母材であるポリアミド４６樹脂と各種充填剤及び添加剤をそれぞれ別々に樹脂用混練り装置により混練りしたりすることが可能である。その混練り条件は、通常は母材であるポリアミド４６樹脂の軟化点又は融点以上の温度で、かつ、ポリアミド４６樹脂や各種添加剤が劣化をきたさない温度以下である。
【００２１】
また、上述のようにして得られたポリアミド４６樹脂組成物から合成樹脂製プーリを製造する方法としては、樹脂組成物を金型の中で加圧しながら加熱すれば良く、圧縮成形、トランスファー成形、射出成形等の公知の樹脂成形方法を用いることができる。射出成形によれば、低コストで合成樹脂製プーリを製造することができる。
【００２２】
以下、実施例について説明する。なお、本発明は、以下のような実施例により何ら制限されるものではないことは勿論である。
［種々の合成樹脂組成物で樹脂部を構成した合成樹脂製プーリについて］
本発明の効果を確認するために、種々の合成樹脂組成物で樹脂部を構成した合成樹脂製プーリについて、耐摩耗性試験を行ったので説明する。
【００２３】
（合成樹脂製プーリの作製について）
まず、図１及び図２に示すものと同様の構造の合成樹脂製プーリを製造した。合成樹脂製プーリ１を構成する転がり軸受２０には、呼び番号が６２０３の単列深溝型玉軸受を用いた。また、合成樹脂製プーリ１を構成する樹脂部１０の内径側円筒部１５は、外径Ｄ15を４５ｍｍとし、内径（＝転がり軸受２０の外輪２３の外径）ｄ15を４０ｍｍとし、幅Ｗ15を１７ｍｍとした。外径側円筒部１６は、外径Ｄ16を７０ｍｍとし、内径ｄ16を６５．６ｍｍとし、幅Ｗ16を２２ｍｍとした。さらに、外輪２３の幅Ｗ13を１２ｍｍとした。また、円輪板１７の厚さＴ17を１.８ｍｍとし、補強リブ１８、１８を円輪板１７の各面に４８本ずつ設置し、補強リブ１８の厚さＴ18を１.２ｍｍとした。
【００２４】
本試験に使用する実施例及び比較例の合成樹脂製プーリは、以下のような樹脂材料を用いて樹脂部１０を構成した。
実施例１は、ガラス繊維３０質量％添加ポリアミド４６樹脂（以下、「ＰＡ４６−ＧＦ３０％」と表記することもある。）で、デイエスエムエンジニアリングプラスチックス株式会社製の商品名「スタニール  ＴＷ２４１Ｆ６」である。
比較例１は、ガラス繊維３０質量％添加ポリアミド６樹脂（以下、「ＰＡ６−ＧＦ３０％」と表記することもある。）で、東レ株式会社製の商品名「アミラン  ＣＭ１０１６Ｇ−３０」である。
比較例２は、ガラス繊維３０質量％添加ポリアミド６６樹脂（以下、「ＰＡ６６−ＧＦ３０％」と表記することもある。）で、東レ株式会社製の商品名「アミラン  ＣＭ３００６Ｇ−３０」である。
【００２５】
比較例３は、ガラス繊維３０質量％添加ポリブチレンテレフタレート樹脂（以下、「ＰＢＴ−ＧＦ３０％」と表記することもある。）で、ポリプラスチックス株式会社製の商品名「ジュラネックス  ３３００」である。
比較例４は、ガラス繊維４０質量％添加ポリフェニレンサルファイド樹脂（以下、「ＰＰＳ−ＧＦ４０％」と表記することもある。）で、ポリプラスチックス株式会社製の商品名「フォートロン  １１４０Ａ１」である。
【００２６】
上記各種樹脂材料を合成樹脂製プーリ成形用金型（以下、単に「金型」とする。）を用いて成形した。詳細には、金型を射出成形機に取り付け、この取り付け状態で金型を開き、予め金型温度と同じ温度に予熱した転がり軸受をこの金型の所定位置に装着した後、型締めを行なった。その後、この金型の内面と、この金型に装着された外輪の外面（具体的には、外輪の外周面及び外輪の両端面の外周側よりの部分）と、によって形成されるキャビティに、溶融樹脂を射出した（注入した）。この溶融樹脂が冷却・固化した後に、金型を開いて、成形品を取り出し、樹脂部が外輪と一体的に形成された実施例及び比較例の合成樹脂製プーリを得た。
上記成形時における主な条件を以下に示す。
溶融樹脂温度：２６０〜３２０℃
金型温度    ：１００〜１４０℃
射出圧力    ：１００ＭＰａ
【００２７】
（耐摩耗性試験、及び、引張り強度の測定について）
次に、上述のようにして作製された合成樹脂製プーリについて、図３に概略を示すプーリ耐久試験機を用いて、ダスト環境下での耐摩耗性試験を行った。
図３のプーリ耐久試験機は、駆動モータにつながった駆動輪７１と従動輪７２とを備え、駆動輪７１と従動輪７２とはベルト７３が架け渡されて連結されている。そして、試験対象の合成樹脂製プーリ１は、駆動輪７１と従動輪７２との間に設置されるとともに、ラジアル荷重Ｆが９８０Ｎ負荷され、この荷重によってその外周面１６ａがベルト７３に押し付けられている。また、プーリ耐久試験機が置かれる雰囲気中には、関東ローム粉第８種（ＪＩＳ標準粉体）をダスト濃度２００ｇ／ｍ3でファンによって漂わせており、ダスト環境を再現している。
【００２８】
本試験条件は以下の通りである。
試験プーリ回転速度：８０００ｍｉｎ-1
試験時間：１００時間
ベルト：バンドー化学株式会社製「バンドーリブエースオート  ５ＰＫ−７００」
ベルト巻き角：１２０°
試験温度：室温
耐摩耗性について評価するために、試験前及び試験後においてそれぞれ、合成樹脂製プーリ外周面１６ａのベルト接触位置（軸方向中央部）とベルト非接触位置（端部付近）との半径方向の厚みの差を株式会社東京精密製形状測定機により測定した。そして、この試験前後の測定値の差分を求めて、試験結果である摩耗深さを得た。樹脂材料と試験結果を表１に示す。
【００２９】
【表１】
2005201331.tif 000003
【００３０】
また、樹脂本来の強度を確認するため、強化繊維を添加していない未強化の各種樹脂材料について、ＡＳＴＭ  Ｄ６３８に基づきその引張り強度を測定した。具体的には、実施例１ではポリアミド４６樹脂（商品名「スタニール  ＴＷ３００」；デイエスエムエンジニアリングプラスチックス株式会社製）について測定し、比較例１ではポリアミド６樹脂（商品名「アミラン  ＣＭ１０１７」；東レ株式会社製）について測定し、比較例２ではポリアミド６６樹脂（商品名「アミラン  ＣＭ３００６」；東レ株式会社製）について測定し、比較例３ではポリブチレンテレフタレート樹脂（商品名「ジュラネックス  ２００２」；ポリプラスチックス株式会社製）について測定し、比較例４ではポリフェニレンサルファイド樹脂（商品名「フォートロン  ０２２０Ａ９」；ポリプラスチックス株式会社製）について測定した。測定結果を表１に示す。
表１から明らかなように、実施例１のガラス繊維を添加したポリアミド４６樹脂で樹脂部１０が構成される合成樹脂製プーリは、未強化樹脂強度が大きいため非常に耐摩耗性が良好であった。
【００３１】
［種々の割合で強化繊維を含有するポリアミド４６樹脂組成物で構成された合成樹脂製プーリについて］
次に、樹脂材料に強化繊維を添加したことによる効果を確認するため、種々の割合で強化繊維を含有するポリアミド４６樹脂組成物で合成樹脂製プーリの樹脂部１０を構成し、その耐摩耗性や耐衝撃性について評価したので説明する。
（合成樹脂製プーリの作製について）
まず、種々の割合で強化繊維を含有するポリアミド４６樹脂組成物で樹脂部１０が構成される合成樹脂製プーリを作製した。
【００３２】
本実施例では、材料として次のようなものを用いた。まず、ポリアミド樹脂４６として、デイエスエムエンジニアリングプラスチックス株式会社製の商品名「スタニール  ＴＷ３００」を用いた。また、強化繊維としてはガラス繊維（商品名「ＣＳ  ０３  ＤＥ  ＦＴ２Ａ」；旭ファイバーグラス株式会社製）を用い、これを各種割合で添加してポリアミド４６樹脂組成物とした。
【００３３】
これらの材料から次のようにして製造した。まず、所定量のポリアミド４６樹脂、ガラス繊維を計量した後、二軸押出機（株式会社池貝製ＰＣＭ−４５）に投入して所定条件下で混練、造粒し、ペレット状のポリアミド４６樹脂組成物を得た。このとき、ガラス繊維については、その折損を抑えるために混練過程の途中からサイドフィーダーを用いて投入した。そして、得られたポリアミド４６樹脂組成物から実施例１と全く同一の方法で、同一形状の合成樹脂製プーリを作製した。
【００３４】
（耐摩耗性試験について）
上述のようにして作製された合成樹脂製プーリについて、実施例１の耐摩耗性試験と同様に、ダスト環境下での耐摩耗性試験を行った。評価結果を図４に示す。同図から明らかなように、合成樹脂製プーリの樹脂部１０を構成するポリアミド４６樹脂組成物中は優れた耐摩耗性を発揮するが、ポリアミド４６樹脂組成物中のガラス繊維が１０質量％以上であるとより好ましく、２０質量％以上であることが更に好ましい。
【００３５】
（耐衝撃性試験について）
さらに、上述のようにして作製された合成樹脂製プーリについて、低温下でのベルト、プーリ間への小石の噛み込みや小石の衝突を想定した耐衝撃性試験を行い、合成樹脂製プーリに要求される低温衝撃性能を確認した。
本試験では、図５に概略を示すように、合成樹脂製プーリ１の外径側円筒部１６の外周面１６ａの軸方向中央に鋼球を落下、衝突させた後に、その合成樹脂製プーリ破損の有無を確認した。本試験の条件は以下の通りである。
試験プーリ数：１０個
試験温度    ：−４０℃
鋼球質量    ：１００ｇ
落下高さ    ：１ｍ
【００３６】
評価結果を破損割合として図６に示した。同図から明らかなように、ガラス繊維を１０質量％以上含有するポリアミド４６樹脂組成物で樹脂部１０を構成した合成樹脂製プーリは、低温下で優れた耐衝撃性を有しており、ガラス繊維が１５質量％以上であるとより好ましい。さらに、ポリアミド４６樹脂組成物中のガラス繊維が２０質量％以上であると、破損割合が０％となり、最も好ましい。
【図面の簡単な説明】
【００３７】
【図１】実施形態の合成樹脂製プーリを示す正面図である。
【図２】図１の合成樹脂製プーリのＡ−Ａ線断面図である。
【図３】耐摩耗性試験を説明する図である。
【図４】ガラス繊維含有量と摩耗量との関係を示すグラフである。
【図５】耐衝撃性試験を説明する図である。
【図６】ガラス繊維含有量と破損割合との関係を示すグラフである。
【図７】従来の合成樹脂製プーリを用いた張力付与装置を示す図である。
【符号の説明】
【００３８】
１     合成樹脂製プーリ
１０   樹脂部
１５   内径側円筒部
１６   外径側円筒部
１６ａ 外周面
１７   円輪板
１８   補強リブ
２０   転がり軸受
２１   内輪
２３   外輪
【図１】
2005201331.tif 000004
【図２】
2005201331.tif 000005
【図３】
2005201331.tif 000006
【図４】
2005201331.tif 000007
【図５】
2005201331.tif 000008
【図６】
2005201331.tif 000009
【図７】
2005201331.tif 000010